КАТАЛИЗАТОР ОЧИСТКИ ВЫХЛОПНЫХ ГАЗОВ И СПОСОБ ЕГО ПРИГОТОВЛЕНИЯ

1. Катализатор очистки выхлопных газов, содержащий металлоксидную подложку, в основном состоящую из оксида металла первого типа, и благородный металл и оксид металла второго типа, непосредственно закрепленные на подложке,
где указанный металл первого типа выбран из группы, состоящей из церия, циркония и их сочетания;
где указанный благородный металл выбран из группы, состоящей из родия и платины; и
где указанный металл второго типа выбран из группы, состоящей из железа, галлия, серебра, молибдена, вольфрама, таллия и висмута.
2. Катализатор очистки выхлопных газов по п.1, где указанный металл второго типа выбран из группы, состоящей из галлия, серебра, молибдена, вольфрама и висмута.
3. Катализатор очистки выхлопных газов по п.2, где указанный металл второго типа выбран из группы, состоящей из галлия и вольфрама.
4. Катализатор очистки выхлопных газов по п.1, где указанная металлоксидная подложка представляет собой подложку на основе оксида церия, содержащую церий в качестве указанного металла первого типа, а указанным благородным металлом является платина.
5. Катализатор очистки выхлопных газов по п.4, где указанная подложка на основе оксида церия представляет собой подложку из твердого раствора оксид церия - оксид циркония.
6. Катализатор очистки выхлопных газов по п.1, где указанная металлоксидная подложка представляет собой подложку на основе оксида циркония, содержащую цирконий в качестве указанного металла первого типа, а указанным благородным металлом является родий.
7. Катализатор очистки выхлопных газов по п.6, где указанная подложка на основе оксида циркония представляет собой подложку на основе оксида циркония, содержащую щелочноземельный металл и/или редкоземельный металл, добавленные к ней.
8. Катализатор очистки выхлопных газов по п.1, где оксид указанного металла второго типа присутствует в количестве 15 мас.% или менее от массы подложки.
9. Катализатор очистки выхлопных газов по любому из пп.1-8, где указанный катализатор очистки выхлопных газов обжигают в кислородсодержащей окислительной атмосфере при 650-850°С.
10. Способ приготовления катализатора очистки выхлопных газов, где способ включает:
импрегнирование металлоксидной подложки, в основном состоящей из оксида металла первого типа, раствором, содержащим благородный металл, и затем ее высушивание и обжиг, и
импрегнирование металлоксидной подложки раствором, содержащим металл второго типа, и затем ее высушивание и обжиг,
где указанный металл первого типа выбирают из группы, состоящей из церия, циркония и их сочетания;
где указанный благородный металл выбирают из группы, состоящей из родия и платины; и
где указанный металл второго типа выбирают из группы, состоящей из железа, галлия, серебра, молибдена, вольфрама, таллия и висмута.
11. Способ по п.10, где обжиг выполняют в кислородсодержащей окислительной атмосфере при 650-850°С после закрепления указанного благородного металла и указанного металла второго типа на указанной металлоксидной подложке.